(57)【特許請求の範囲】
【請求項１】
支持体上に電子供与性呈色性化合物と電子受容性化合物を用い、加熱温度及び／又は加熱後の冷却速度の違いにより相対的に発色した状態を形成しうる可逆性感熱組成物を含有する可逆性感熱記録層を有する可逆性感熱記録媒体において、該可逆性感熱記録層中に消色制御剤として下記式（１）の化合物を用いることを特徴とする可逆性感熱記録媒体；
【化１】
0004632603.tif 000023
（Ｒ１は置換基を有してもよい炭素数６〜１２の２価の炭化水素基を表わし、Ｒ２〜Ｒ５は同一の置換基を有してもよい炭素数８〜２２の炭化水素基を表わす。Ｘ、Ｙは、
【化２】
0004632603.tif 000024
のいずれかを示す）。
【請求項２】
可逆性感熱記録媒体が、熱可逆性記録部と情報記憶部とを有することを特徴とする請求項１に記載の可逆性感熱記録媒体。
【請求項３】
情報記憶部が、磁気記録層またはＩＣであることを特徴とする請求項２に記載の可逆性感熱記録媒体。
【請求項４】
可逆性感熱記録媒体が、カード状またはシート状に加工されていることを特徴とする請求項１乃至３の何れか１に記載の可逆性感熱記録媒体。
【請求項５】
可逆性感熱記録媒体が、ロール状に形成されて用いられることを特徴とする請求項１乃至３の何れか１に記載の可逆性感熱記録媒体。
【請求項６】
可逆性感熱記録媒体が、印刷部分を有することを特徴とする請求項１乃至５の何れか１に記載の可逆性感熱記録媒体。
【請求項７】
下記式（１）で表わされる化合物からなる可逆性感熱発色記録組成物の消色制御剤。
【化３】
0004632603.tif 000025
（Ｒ１は置換基を有してもよい炭素数６〜１２の２価の炭化水素基を表わし、Ｒ２〜Ｒ５は同一の置換基を有してもよい炭素数８〜２２の炭化水素基を表わす。Ｘ、Ｙは、
【化４】
0004632603.tif 000026
のいずれかを示す）。
【発明の詳細な説明】
【０００１】
【産業上の利用分野】
本発明は、電子供与性呈色性化合物と電子受容性化合物との間の発色反応を利用した可逆性感熱発色組成物を用い、熱エネルギーを制御することにより発色画像の形成と消去が可能な可逆性感熱記録媒体に関する。
【０００２】
【従来の技術】
従来、電子供与性呈色性化合物（以下、発色剤またはロイコ染料ともいう）と電子受容性化合物（以下、顕色剤ともいう）との間の発色反応を利用した感熱記録媒体は広く知られており、ファクシミリ、ワードプロセッサー、科学計測機などのプリンターに使用されている。しかし、これらの実用化されている従来の記録媒体はいずれも不可逆的な発色であり、一度記録した画像を消去して繰り返して使用することはできない。
【０００３】
一方、発色と消色を可逆的に行なうことができる記録媒体も提案されており、例えば、顕色剤として没食子酸とフロログルシノールを組合せを用いるものが特開昭６０−１９３６９１号公報、顕色剤にフェノールフタレインやチモールフタレインなどの化合物を用いるものが特開昭６１−２３７６８４号公報、発色剤と顕色剤とカルボン酸エステルの均質相溶体を記録層に含有するものが特開昭６２−１３８５５６号公報、特開昭６２−１３８５６８号公報および特開昭６２−１４０８８１号公報、顕色剤にアスコルビン酸誘導体を用いたものが特開昭６３−１７３６８４号公報、顕色剤にビス（ヒドロキシフェニル）酢酸または没食子酸と高級脂肪族アミンとの塩を用いるものが特開平２−１８８２９３号公報および特開平２−１８８２９４号公報などが開示されている。
【０００４】
さらに本発明者らは、先に特開平５−１２４３６０号公報において顕色剤として長鎖脂肪族炭化水素基をもつ有機リン酸化合物、脂肪族カルボン酸化合物またはフェノール化合物を用い、これと発色剤であるロイコ染料と組み合わせることによって、発色と消色を加熱冷却条件により容易に行なわせることができ、しかもその発色状態と消色状態を常温において安定に保持させることが可能であり、しかも発色と消色を繰り返すことが可能な可逆性感熱発色組成物およびこれを記録層に用いた可逆性感熱記録媒体を提案した。またその後、長鎖脂肪族炭化水素基をもつフェノール化合物について特定の構造の使用が提案されている（特開平６−２１０９５４号公報）。
【０００５】
これらの材料を用いて作製された可逆性感熱記録媒体はサーマルヘッドによる発色や、ホットスタンプなどによる消去ができ、繰り返しての発色／消色が可能なものである。しかし近年、記録媒体の書き換え時間の短縮化さらにはサーマルヘッドを用いての画像の消去が求められており、これらの可逆性感熱記録媒体ではそれら高速での消去に対応できない。
【０００６】
【発明が解決しようとする課題】
従って、本発明の目的は、上記従来技術に鑑みて、高速での消去性に優れる可逆性感熱記録媒体を提供することである。
【０００７】
【課題を解決するための手段】
上記課題は、本発明の（１）「支持体上に電子供与性呈色性化合物と電子受容性化合物を用い、加熱温度及び／又は加熱後の冷却速度の違いにより相対的に発色した状態を形成しうる可逆性感熱組成物を含有する可逆性感熱記録層を有する可逆性感熱記録媒体において、該可逆性感熱記録層中に消色制御剤として下記式（１）の化合物を用いることを特徴とする可逆性感熱記録媒体；
【０００８】
【化５】
0004632603.tif 000002
（Ｒ１は置換基を有してもよい炭素数６〜１２の２価の炭化水素基を表わし、Ｒ２〜Ｒ５は同一の置換基を有してもよい炭素数８〜２２の炭化水素基を表わす。Ｘ、Ｙは、
【０００９】
【化６】
0004632603.tif 000003
のいずれかを示す）」、（２）「可逆性感熱記録媒体が、熱可逆性記録部と情報記憶部とを有することを特徴とする前記第（１）項に記載の可逆性感熱記録媒体」、（３）「情報記憶部が、磁気記録層またはＩＣであることを特徴とする前記第（２）項に記載の可逆性感熱記録媒体」、（４）「可逆性感熱記録媒体が、カード状またはシート状に加工されていることを特徴とする前記第（１）項乃至第（３）項の何れか１に記載の可逆性感熱記録媒体」、（５）「可逆性感熱記録媒体が、ロール状に形成されて用いられることを特徴とする前記第（１）項乃至第（３）項の何れか１に記載の可逆性感熱記録媒体」、（６）「可逆性感熱記録媒体が、印刷部分を有することを特徴とする前記第（１）項乃至第（５）項の何れか１に記載の可逆性感熱記録媒体」により達成される。
【００１０】
また、上記課題は、本発明の（７）「下記式（１）で表わされる化合物からなる可逆性感熱発色記録組成物の消色制御剤；
【００１１】
【化７】
0004632603.tif 000004
（Ｒ１は置換基を有してもよい炭素数６〜１２の２価の炭化水素基を表わし、Ｒ２〜Ｒ５は同一の置換基を有してもよい炭素数８〜２２の炭化水素基を表わす。Ｘ、Ｙは、
【００１２】
【化８】
0004632603.tif 000005
のいずれかを示す）」により達成される。
【００１３】
本発明者らは可逆性感熱記録媒体の高速消去性に関して種々の検討を行なったところ、消色制御剤として炭素数８〜２２の炭化水素基を両末端にそれぞれ２つずつ有する構造の化合物を用いることにより、記録媒体の高速消去性が向上することがわかった。詳細な理由は定かではないが、発色状態を形成するロイコ染料および顕色剤と本発明の下記式（１）で示される消色制御剤からなる凝集構造中において、これらの消色制御剤は末端に２つずつの炭素数８〜２２炭化水素基を有するためアルキル鎖の凝集力が非常に高く、溶融状態からの急冷条件では発色状態を取るが徐冷条件あるいは溶融温度以下の熱が加えられると顕色剤の長鎖アルキル基との相互作用により容易に消色状態になると考えられる。
【００１４】
【化９】
0004632603.tif 000006
（Ｒ１は置換基を有してもよい炭素数１〜２２の２価の炭化水素基を表わし、Ｒ２〜Ｒ５は置換基を有してもよい炭素数８〜２２の炭化水素基を表わす。Ｘ、Ｙはヘテロ原子を含む３価の結合基を示す。）
【００１５】
すなわち、本発明においては、支持体上に電子供与性呈色性化合物と電子受容性化合物を用い、加熱温度及び／又は加熱後の冷却速度の違いにより相対的に発色した状態、すなわち発色状態と消色状態を形成しうる可逆性感熱組成物を含有する可逆性感熱記録層を有する可逆性感熱記録媒体において、該可逆性感熱記録層中に消色制御剤として上記式（１）の化合物を用いることを特徴とするものである。
【００１６】
以下に本発明で用いる消色制御剤を説明する。式（１）中のＲ１は炭素数１〜２２の２価の炭化水素基を表わし前記炭化水素基は置換基を有していてもよいが、好ましくは炭素数１〜１８の２価の炭化水素基が用いられる。Ｒ２〜Ｒ５はそれぞれ独立に炭素数８以上の飽和あるいは不飽和の炭化水素基を表わし、前記炭化水素基は置換基を有していてもよいが、好ましくは炭素数１２から２２の鎖状炭化水素基が用いられる。またＲ２とＲ３及びＲ４とＲ５の炭素数が等しいことが好ましく、Ｒ２からＲ５すべてが等しいことが特に好ましい。
【００１７】
表１にＲ１の好ましい構造の例を挙げるが，特にこれらに限られるものではない。（表１中ｎ，ｎ”、ｎ”’は０以上の整数を表わす）
【００１８】
【表１】
0004632603.tif 000007
Ｒ２〜Ｒ５として好ましい基は、アルキル基であるが、該アルキル基は長鎖のものが好ましく、また、水酸基、アルコキシ基、置換あるいは非置換のフェニル基又はシクルアルキル基等で置換されていてもよい。
表２にＲ２〜Ｒ５の構造の例を挙げるが，特にこれらに限られるものではない。（表２中ｍは１〜３のいずれかであり、ｎ，ｎ”、ｎ”’は０以上の整数を表わすが、それぞれの構造において総炭素数は８以上とする）
【００１９】
【表２】
0004632603.tif 000008
【００２０】
また、式（１）中のＸ、Ｙはヘテロ原子を含む３価の結合基であるが、結合基Ｘ、Ｙの例としては表３の構造を含む基が挙げられる。
【００２１】
【表３】
0004632603.tif 000009
【００２２】
結合基Ｘ、Ｙとしては上記表３の構造を１つ以上有していれば良いが、本発明で用いられる消色制御剤に好ましく用いられる結合基の具体的な例としては表４の基が挙げられる。
【００２３】
【表４】
0004632603.tif 000010
また、特に好ましくは、
【００２４】
【化１０】
0004632603.tif 000011
である。
【００２５】
以下に、本発明で用いられる消色制御剤の具体例を表５に挙げる。しかしながら、本発明はこれらに限られるわけではない。
【００２６】
【表５】
0004632603.tif 000012
【００２７】
本発明において用いられるロイコ染料としては、この種の可逆性感熱記録媒体に用いられる化合物を１種または２種以上用いることができ、たとえば、フタリド化合物、アザフタリド化合物、フルオラン化合物など公知の染料前駆体である。
【００２８】
また、記録層中に用いられるは顕色剤としては、代表例として、たとえば特開平５−１２４３６０号公報、特開平６−２１０９５４号公報、特開平１０−９５１７５号公報などに記載の記録層である。ここで用いる顕色剤は、分子内にロイコ染料を発色させる顕色能を持つ構造、たとえばフェノール性水酸基、カルボン酸基、リン酸基などと、分子間の凝集力を制御する構造、たとえば長鎖炭化水素基が連結した構造を一つ以上持つ化合物である。連結部分にはヘテロ原子を含む２価以上の連結基を介していても良く、また長鎖炭化水素基中にも同様の連結基および／または芳香族基が含まれていても良い。このような可逆性顕色剤の具体例は例えば特開平９−２９０５６３号公報、特開平１１−１８８９６９号公報に記載にされている。
【００２９】
これらのロイコ染料および顕色剤を用いた可逆性記録層は図１に示すプロセスで発色・消色する。初期の消色状態（Ａ）を加熱すると温度Ｔ１以上でロイコ染料と顕色剤が溶融混合して発色し（Ｂ）、この状態を急冷すると発色状態が固定される。発色状態（Ｃ）を加熱すると、発色温度より低い温度Ｔ２で消色し、冷却すれば初期と同様の消色状態となる。このように記録層は加熱温度および加熱後の冷却速度の制御によって記録消去ができる。この記録層による印字は、コントラストが高く優れた画像品質が得られる。また、保存安定性や印字消去の繰り返し耐久性にも優れ、本発明の文書用書き替え型記録媒体として特に適している。この記録層を用いた可逆性記録媒体の印字は通常の感熱記録と同様にサーマルヘッドで行なうことができ、消去は温度制御されたヒートローラ、セラミックヒータ等の発熱体およびサーマルヘッドなどによってできるため、小型で簡易な書き替え記録装置で使用できる。
【００３０】
本発明において、上記消色制御剤は、ロイコ染料、顕色剤および樹脂等とともに可逆性感熱記録媒体における記録層を形成する。このとき用いられる樹脂は支持体上にこれらの材料を結着できれば良く、従来公知の樹脂が広く用いられる。なかでも、繰り返し時の耐久性を向上させるため、熱や紫外線、電子線などによって硬化可能な樹脂が好ましく用いられ、とくにイソシアネート化合物などを架橋剤として用いた熱硬化型の樹脂が特に好ましく用いられる。
【００３１】
また、本発明においては発色感度の向上、耐久性の向上、耐光性の向上等のためにアンダー層や保護層、バック層などを設けても良く、これらの層中には樹脂とともに、有機／無機フィラー、紫外線吸収剤、滑材、着色顔料などを用いることができる。
【００３２】
本発明の可逆性感熱記録媒体の支持体としては、記録層を保持できればよく、好ましくは、紙、合成紙、ＰＥＴフィルム等が用いられる。また、これらの支持体を介して他のものに貼付けて用いても良い。
【００３３】
前記式（１）の発色消色制御剤を用いた本発明の可逆性感熱記録媒体を有する熱可逆性記録部と情報記録部の両方を設けることにより、情報記憶部に記憶された情報を熱可逆性記録部に表示することで、特別な装置がなくても情報を確認することができ、利便性が向上する。その際に用いられる記憶部は磁気記録層やＩＣ記録部などが好ましく用いられる。
【００３４】
また、これらのものはその用途に応じた形に加工することができ、カード状、シート状、ロール状などに加工される。カード状に加工されたものについてはプリペイドカードやポイントカードさらにはクレジットカードなどへの応用が挙げられ、また、シート状に加工されたものは、Ａ４サイズなど一般文書サイズに加工された場合、印字／消去装置を用いることにより、試し印字はもちろんのこと、回覧文書や会議資料など一時出力用途などに広く用いることができる。さらに、ロール状に加工されたものは、印字／消去部を有した装置に組み込まれるなどして、表示板・掲示板または電子黒板に用いることができる。このような表示装置は塵、ゴミなどの発生がないため、クリーンルームなどに好ましく用いることができる。
【００３５】
【実施例】
以下に実施例によって本発明をさらに詳しく説明する。なお、実施例中の「部」および「％」はいずれも重量を基準とするものである。
【００３６】
（参考例１）
［記録層の作成］
１）２−アニリノ−３−メチル−６ジブチルアミノフルオラン          ２部
２）下記の構造の顕色剤                                          １０部
【００３７】
【化１１】
0004632603.tif 000013
３）下記の構造の消色制御剤                                    ４部
【００３８】
【化１２】
0004632603.tif 000014
４）アクリルポリオール樹脂の１５％テトラヒドロフラン（ＴＨＦ）溶液
１７０部
上記組成物をボールミルを用いて平均粒径約１μｍまで粉砕分散した。得られた分散液に日本ポリウレタン社製コロネートＨＬ（アダクト型ヘキサメチレンジイソシアネート７５％酢酸エチル溶液）２０部を加え、良く攪拌し記録層塗布液を調製した。
上記組成の記録層塗布液を、厚さ２５０μｍの白色ポリエステルフィルム上にワイヤーバーを用い塗布し、１００℃２分で乾燥した後、６０℃２４時間加熱して、膜厚約８．０μｍの記録層を設けた。
【００３９】
［保護層の作成］
ウレタンアクリレート系紫外線硬化性樹脂
（大日本インキ社製Ｃ７−１５７）                            １５部
２）酢酸エチル                                              ８５部
上記組成物を、よく溶解攪拌し保護層塗布液を調製した。上記組成の保護層塗布液を、上記記録層上にワイヤーバーを用いて塗工し９０℃１分で乾燥した後、照射エネルギー８０Ｗ／ｃｍの紫外線ランプ下を９ｍ／分の搬送速度で通して硬化して膜厚３μｍの保護層を設け、本発明の可逆性感熱記録媒体を作製した。
【００４０】
（実施例１）
参考例１の消色制御剤を下記の構造の化合物に代えた以外は参考例１と同様にして可逆性感熱記録媒体を作成した。
【００４１】
【化１３】
0004632603.tif 000015
【００４２】
（実施例２）
参考例１の顕色剤と消色制御剤を下記の構造の化合物に代えた以外は参考例１と同様にして可逆性感熱記録媒体を作成した。
顕色剤
【００４３】
【化１４】
0004632603.tif 000016
発色消色制御剤
【００４４】
【化１５】
0004632603.tif 000017
【００４５】
（実施例３）
参考例１の分散液の組成を以下のように代えた以外は参考例１と同様にして可逆性感熱記録媒体を作成した。
１）２−アニリノ−３−メチル−６ジブチルアミノフルオラン        ２部
２）下記の構造の顕色剤                                        １０部
【００４６】
【化１６】
0004632603.tif 000018
３）下記の構造の消色制御剤                                  ３部
【００４７】
【化１７】
0004632603.tif 000019
４）下記の構造の消色制御剤                                  １部
【００４８】
【化１８】
0004632603.tif 000020
５）アクリルポリオール樹脂の１５％テトラヒドロフラン（ＴＨＦ）溶液
１７０部
【００４９】
（比較例１）
参考例１中の消色制御剤を除いた以外は参考例１と同様にして可逆性感熱記録媒体を作製した。
【００５０】
（比較例２）
参考例１中の消色制御剤を下記の化合物に変えた以外は参考例１と同様にして可逆性感熱記録媒体を作製した。
【００５１】
【化１９】
0004632603.tif 000021
【００５２】
試験１  発色濃度
作製した記録媒体を大倉電機社製感熱印字装置にて、電圧１３．３Ｖ、パルス幅１．２ミリｓｅｃで印字し、得られた発色画像をマクベス濃度計ＲＤ−９１４で測定した。
【００５３】
試験２  画像消去率
試験１にして作製した各記録媒体を大倉電機社製感熱印字装置にて、印加電圧１．３Ｖ、印加パルス幅１．２ミリｓｅｃで印字し発色画像を得た。この発色画像の光学濃度をマクベス濃度計ＲＤ−９１４を用いて測定した。次に、この発色した記録媒体を印可電圧４〜１３Ｖ、印可パルス幅２ミリｓｅｃの条件で消去し消色画像を得た。この消色画像の光学濃度も同様にマクベス濃度計ＲＤ−９１４を用いて測定した。このようにして得られた発色及び消色濃度を用いて下記式数１、数２から消し残り濃度及び画像消去率を算出した。
【００５４】
【数１】
消し残り濃度＝消去後画像濃度−地肌濃度
【００５５】
【数２】
画像消去率（％）＝〔１−｛（消し残り濃度）／（発色濃度−地肌濃度）｝〕×１００
以上の結果を表６に示した。
【００５６】
【表６】
0004632603.tif 000022
【００５７】
【発明の効果】
以上、詳細かつ具体的な説明から明らかなように、本発明により、高速消去性に優れる可逆感熱記録媒体を提供できるという極めて優れた効果を奏するものである。
【図面の簡単な説明】
【図１】  本発明の可逆性感熱記録媒体の発色・消色特性を示す図である。
【図１】
0004632603.tif 000027